Свойства термопластичных вулканизатов на основе каучуков различной полярности и полипропилена
Представлены результаты исследования эксплуатационных свойств опытной партии термопластичных эластомеров на основе тройной смеси разнополярных полимеров. В соответствии с установленными ранее закономерностями смешения и формирования структуры термопластичных вулканизатов (ТПВ) на основе полипропилена (ПП) и комбинации неполярного изопренового (СКИ) и полярного бутадиен-нитрильного (БНК) каучуков разработана рецептура ТПВ при соотношении полимерных компонентов ПП/СКИ/БНК 30/60/10. ТПВ содержат комбинацию компатибилизирующих добавок для улучшения распределения как эластомерной фазы в ТПВ (малеинизированный полипропилен), так и полярного каучука в неполярном в составе эластомерной фазы (сополимер этилена с винилацетатом). Показано, что разработанный композит обладает удовлетворительной устойчивостью к действию жидких агрессивных сред (стандартная жидкости «Б», стандартное масло СЖР-3, моторное масло, вода) и высокой устойчивостью к термо- и фотоокислительному старению. Так, максимальный уровень снижения свойств после термоокислительного старения при 100 и 120 °С в течение 72 ч не превышает 15 %, а после фотоокислительного старения в камере светового старения Helios Italguartz Inve’96 с ультрафиолетовой лампой ДРТ-400 в течение 600 ч при 40 °С и освещенности 20000±500 лк не превышает 20 %. Испытания в камере искусственного климата с ультрафиолетовым облучением QUV-80-spray, имитирующей воздействие солнечного излучения, дождя и росы, показали, что после экспозиции в течение 192 ч условная прочность при растяжении снижается не более чем на 6 %, относительное удлинение - на 13 %. Для испытаний был выбран цикл «G», включающий повторяющиеся стадии: 8 часов при 60 °С и УФ-облучении, соответствующий удвоенной интенсивности солнечного света в летний полдень (лампы UVA 340, мощностью излучения 1,55 Вт/м2, длина волны 340 нм); 15 мин при орошении водой; 3 ч 45 мин при 50 °С в условиях конденсации влаги.